(57)【特許請求の範囲】
【請求項１】
高分子電解質膜の主面の片面が陽極、他の片面が陰極で挟持された電極触媒層の形成された電極接合体の陽極側及び陰極側に夫々別個にガス拡散シートが密着して設けられ、該ガス拡散シートの外側表面に前記陽極及び前記陰極へのガス供給通路を有する導電性セパレータが設けられてなる燃料電池において、前記高分子電解質膜はスルホン酸基がアルキレンエーテル結合を介して芳香環と結合したポリアリレンであることを特徴とする燃料電池。
【請求項２】
下記、一般式（Ｉ）、（II）及び（III）
【化１】
0003737751.tif 000004
【化２】
（式中、Ａｒは下記の結合構造
0003737751.tif 000005
の中の少なくとも一つであり、Ｒ１〜Ｒ６は、炭素数１から６のアルキル基からなる群からそれぞれ独立に選ばれた基であり、Ｚは水素或いはメチル基である。）で表される繰り返し構造単位の中の少なくとも二つを有するアリレン共重合体を含むことを特徴とするイオン交換性樹脂。
【請求項３】
請求項２において、共重合体のイオン交換基当量重量が５００〜２５００ｇ／ｍｏｌであることを特徴とするイオン交換性樹脂。
【請求項４】
請求項１において、高分子電解質であるスルホン酸基がアルキレンエーテル結合を介して芳香環と結合したポリアリレンが請求項２又は３に記載されたイオン交換性樹脂であることを特徴とする燃料電池。
【請求項５】
請求項２又は３において、イオン交換性樹脂が酸化カップリング重合方法を用いて製造されることを特徴とするイオン交換性樹脂の製造方法。
【請求項６】
請求項２又は３に記載のイオン交換性樹脂を溶媒に溶解する工程、前記工程で得られた樹脂溶液を基材上に塗布し塗膜を形成する工程、前記の塗膜を乾燥し溶媒を除去する工程、を有することを特徴とする高分子電解質膜の製造方法。
【請求項７】
請求項２又は３に記載のイオン交換性樹脂が多孔質シートの少なくとも表面付近の気孔部に充填され、ガス流体に対して不透性であることを特徴とする高分子電解質複合膜。
【請求項８】
請求項２又は３に記載のイオン交換性樹脂が多孔質シートの全気孔領域に完全に充填され、流体に対して不透性であることを特徴とする高分子電解質複合膜。
【請求項９】
請求項２又は３に記載のイオン交換性樹脂を溶剤に溶かしたことを特徴とする電極触媒被服用溶液。
【請求項１０】
金属触媒を担持したカーボン粒子を請求項９に記載の電極触媒被服用溶液に分散させたことを特徴とする燃料電池用電極ペースト。
【請求項１１】
請求項１０において、金属触媒が白金又はその合金であることを特徴とする燃料電池用電極ペースト。
【請求項１２】
請求項１０又は１１に記載の燃料電池用電極ペーストをスルホン酸基がアルキレンエーテル結合を介して芳香環と結合したポリアリレン系の高分子電解質膜の主面に塗布した後乾燥する工程、を有することを特徴とする電極触媒が形成された電極接合体の製造方法。
【請求項１３】
請求項１０又は１１に記載の燃料電池用電極ペーストを電子伝導性を有するガス拡散シートに塗布した後乾燥する工程、該拡散シートの塗工面をスルホン酸基がアルキレンエーテル結合を介して芳香環と結合したポリアリレン系の高分子電解質膜の主面の両側に接着する工程、を有することを特徴とする電極触媒が形成された電極接合体の製造方法。
【請求項１４】
ケース内に、燃料電池本体と、該燃料電池本体に供給する水素を貯蔵する水素ボンベを有するポータブル電源において、前記燃料電池が請求項１に記載された燃料電池であることを特徴とするポータブル電源。
【請求項１５】
燃料ガスを水素を含むアノードガスに改質する改質器と、前記アノードガスと酸素を含むカソードガスとから発電する燃料電池と、改質器をでた高温のアノードガスと改質器に供給する低温の燃料ガスとの間で熱を交換する熱交換器とを備える燃料電池発電装置であって、前記燃料電池が、請求項１に記載された燃料電池であることを特徴とする燃料電池発電装置。
【発明の詳細な説明】
【０００１】
【発明の属する技術分野】
本発明は燃料電池、水，ハロゲン化水素酸及び食塩の電気分解装置、酸素濃縮器、湿度センサ、ガスセンサ等に用いられる電解質膜等に好適な耐酸化性に優れた低コストで高耐久性の高分子電解質、それを用いた高分子電解質膜、高分子電解質膜／電極接合体、及び燃料電池に関する。
【０００２】
【従来の技術】
パーフルオロスルホン酸膜に代表されるフッ素系電解質は、Ｃ−Ｆ結合を有しているために化学的安定性が非常に大きい。この為に、該フッ素系電解質は上記の燃料電池用、水，食塩及びハロゲン化水素酸の電気分解装置の固体高分子電解質膜、或いはプロトン伝導性を利用して、湿度センサ、ガスセンサ、酸素濃縮器等に適用されている。
【０００３】
しかし、前記フッ素系電解質は製造が特殊であるため非常に高価である。また、ハロゲン化合物は合成時及び廃棄時に環境汚染への十分な装置面での対応が必要となる。そこで、安価で環境に優しい非フッ素系のプロトン伝導体の高分子電解質が望まれている。
【０００４】
安価な固体高分子電解質膜として特開平6-93114号公報にはスルホン化ポリエーテルエーテルケトン、特開平9-245818号公報、特開平11-111116679号公報にはスルホン化ポリエーテルスルホン、特表平10-503788号公報にはスルホン化アクリロニトリル−ブタジエン−スチレンコポリマー、特表平11-510198号公報にはスルホン化ポリスルフィッド、特表平11-51555040号公報にはスルホン化ポリフェニレン等の芳香族炭化水素系電解質膜の開示がある。
上記のスルホン化芳香族炭化水素系の電解質膜は、例えばナフィオンに代表されるフッ素系電解質膜と比較して製造が容易で低コストであるが酸化劣化や脱スルボン酸し易い問題がある。
【０００５】
【発明が解決しようとする課題】
本発明はフッ素系電解質と同等以上で実用上十分な耐劣化特性を有し、低コストで製造可能な高耐久性の高分子電解質、それを用いた高分子電解質膜、高分子電解質膜／電極接合体、及び燃料電池を提供することにある。
【０００６】
【課題を解決するための手段】
本発明者等は電解質膜の劣化メカニズムを検討した結果、従来のスルホン化芳香族炭化水素系の電解質膜の劣化は芳香族環に直接スルホン酸基が結合した分子構造であるため、強酸或いは高温下で芳香族環からスルホン酸基が脱離し易く、イオン伝導率が低下することを見出した。そして、この対応策として、イオン交換性のスルホン酸基がアルキレンエーテル結合を介して芳香環と結合したポリアリレンが電解質膜として優れていることをつき止め本発明を完成するに至った。
【０００７】
本発明の要旨は以下のとおりである。
［１］  高分子電解質膜の主面の片面が陽極、他の片面が陰極で挟持された電極触媒層の形成された電極接合体（以下、高分子電解質膜／電極接合体という。）の陽極側及び陰極側に夫々別個にガス拡散シートが密着して設けられ、該ガス拡散シートの外側表面に前記陽極及び前記陰極へのガス供給通路を有する導電性セパレータが設けられてなる燃料電池において、前記高分子電解質膜はスルホン酸基がアルキレンエーテル結合を介して芳香環と結合したポリアリレンである燃料電池である。
【０００８】
［２］  下記、一般式（Ｉ）、（II）及び（III）
【化３】
0003737751.tif 000002
（式中、Ａｒは下記の結合構造
【化４】
0003737751.tif 000003
の中の少なくとも一つであり、Ｒ１〜Ｒ６は、炭素数１から６のアルキル基からなる群からそれぞれ独立に選ばれた基であり、Ｚは水素或いはメチル基である。）で表される繰り返し構造単位の中の少なくとも二つを有するアリレン共重合体を含むイオン交換性樹脂である。
【０００９】
［３］  項［２］の共重合体のイオン交換基当量重量が５００〜２５００
ｇ／ｍｏｌであることが好ましい。
［４］  項［１］の高分子電解質であるスルホン酸基がアルキレンエーテル結合を介して芳香環と結合したポリアリレンが項［２］又は［３］に記載されたイオン交換性樹脂である燃料電池である。
［５］  項［２］又は［３］のイオン交換性樹脂が酸化カップリング重合方法を用いて製造されるイオン交換性樹脂である。
［６］    項［２］又は[３]に記載のイオン交換性樹脂を溶媒に溶解する工程、前記
工程で得られた樹脂溶液を基材上に塗布し塗膜を形成する工程、前記塗膜を乾燥し溶媒を除去する工程、を有する高分子電解質膜の製造方法である。
［７］  項［２］又は［３］に記載のイオン交換性樹脂が多孔質シートの少なくとも表面付近の気孔部に充填され、ガス流体に対して不透性である高分子電解質複合膜である。
［８］  項［２］又は［３］に記載のイオン交換性樹脂が多孔質シートの全気孔領域に完全に充填され、流体に対して不透性である高分子電解質複合膜である。
［９］  項［２］又は［３］に記載のイオン交換性樹脂を溶剤に溶かした電極触媒被服用溶液である。
【００１０】
［10］  金属触媒を担持したカーボン粒子を、項［９］の電極触媒被服用溶液に分散させた燃料電池用電極ペーストである。
［11］  項［10］の金属触媒が白金又はその合金である燃料電池用電極ペーストである。
［12］  項［10］又は［11］に記載の燃料電池用電極ペーストをスルホン酸基がアルキレンエーテル結合を介して芳香環と結合したポリアリレン系の高分子電解質膜の主面に塗布した後乾燥する工程、を有する高分子電解質膜／電極接合体の製造方法である。
［13］  項［10］又は［11］に記載の燃料電池用電極ペーストを電子伝導性を有するガス拡散シートに塗布した後乾燥する工程、該拡散シートの塗工面をスルホン酸基がアルキレンエーテル結合を介して芳香環と結合したポリアリレン系の高分子電解質膜の主面の両側に接着する工程、を有する高分子電解質膜／電極接合体の製造方法である。
［14］  ケース内に、燃料電池本体と、該燃料電池本体に供給する水素を貯蔵する水素ボンベを有するポータブル電源において、前記燃料電池が項［１］に記載された燃料電池であるポータブル電源である。
［15］  燃料ガスを水素を含むアノードガスに改質する改質器と、前記アノードガスと酸素を含むカソードガスとから発電する燃料電池と、改質器をでた高温のアノードガスと改質器に供給する低温の燃料ガスとの間で熱を交換する熱交換器とを備える燃料電池発電装置であって、前記燃料電池が項［１］の燃料電池である燃料電池発電装置である。
【００１１】
【発明の実施の形態】
本発明に係る高分子電解質は、上記構造式（Ｉ）、（II）及び（III）で表される繰り返し構造単位の中の少なくとも二つを有するアリレン共重合体を含むイオン交換性樹脂である。そして、アリレン共重合体を表す上記式中のＡｒは上記（IV）、（V）、（VI）の４価の芳香族基のいずれかである。該アリレン共重合体の分子構造はフェニレン、ナフタレン、ビフェニレンの骨格で形成されており、耐酸性、耐熱性の付与効果が大きい。
【００１２】
本発明のアリレン共重合体の合成は特に限定しないが、例えば、ジャーナル  オブ  シンセシス  オーガニック  ケミストリ（J.Synth.Org.Chem.Jpn.）,１９９５,Vol.５３,９９９に開示されているボロン酸と芳香族ハロゲン化合物から白金系触媒を用いてポリフェニレンやポリナフタレン等のポリアリレンを合成する方法がある。
【００１３】
本発明の高分子電解質であるスルホン酸基がアルキレンエーテル結合を介して芳香環と結合したポリアリレンのイオン交換基当量重量は５００〜２５００ｇ／ｍｏｌが好ましく、５５０〜１５００ｇ／ｍｏｌがより好ましい。イオン交換基当量重量が２５００ｇ／ｍｏｌを越えると燃料電池の出力性能が低下することがあり、５００ｇ／ｍｏｌ未満ではポリアリレン（共重合体）の耐水性が低下する。
【００１４】
前記イオン交換基当量重量とは、ポリアリレン（共重合体）に導入されたスルホン酸基単位モル当たりの共重合体の分子量を表し、ポリアリレン（共重合体）へのスルホン酸基の導入量を示す。その値が小さいほどスルホアルキル化度が高いことを示す。前記のイオン交換基当量重量は、1H―NMRスペクトロスコピー、元素分析、酸塩基滴定法（例えば、特公平１−５２８６６号に記載の方法）、非水酸塩基滴定法（規定液はカリウムメトキシドのベンゼン・メタノール溶液を使用）等により測定できる。
【００１５】
本発明において、高分子電解質のイオン交換基当量重量を５００〜２５００ｇ／ｍｏｌに制御するには、上記の式（I）、（II）、（III）の配合比を適宜調整して酸化カップリング重合法によって合成することが好ましい。該合成方法は安価でかつ簡便である。
【００１６】
本発明のイオン交換性樹脂は燃料電池ではスルホン酸基を有するポリアリレン（共重合体）膜の状態で使用される。  前記ポリアリレン（共重合体）膜の製造方法としては、例えば、溶液状態より製膜する溶液キャスト法、溶融プレス法及び溶融押し出し法等がある。この中でも溶液キャスト法が好ましく、例えば、高分子溶液を基材上に流延塗布した後、溶媒を除去して製膜する。
【００１７】
該製膜に用いる溶媒は、ポリアリレン（共重合体）を溶解した後に除去できるならば特に制限はなく、例えば、N,N-ジメチルホルムアミド、Ｎ，Ｎ−ジメチルアセトアミド、Ｎ−メチル−２−ピロリドン、ジメチルスルホキシド等の非プロトン性極性溶媒、或いは、エチレングリコールモノメチルエーテル、エチレングリコールモノエチルエーテル、プロピレングリコールモノメチルエーテル、プロピレングリコールモノエチルエーテル等のアルキレングリコールモノアルキルエーテル、iso-プロピルアルコール、t-ブチルアルコール等のアルコールやテトラヒドロフラン等が挙げられる。
【００１８】
また、上記膜の補強材として多孔質膜、不職布、フィブリルやフィラー等を本発明の効果を損なわない範囲で使用できる。
【００１９】
本発明の高分子電解質膜の厚さは５〜２００μmが好ましく、１０〜１００μmがより好ましい。５μm未満では実用に耐える膜の強度を得ることが難しく、２００μｍを越えると，膜抵抗の低減つまり発電性能向上が得られ難い。溶液キャスト法で製膜する場合は膜の厚さは用いる溶液の濃度又は基材上への溶液塗布量を調整することにより制御できる。
【００２０】
また、本発明の電解質を製造する際に、通常の高分子に使用される架橋剤、可塑剤、安定剤、離型剤等の添加剤を本発明の効果を損なわない範囲で使用できる。
【００２１】
また、本発明の燃料用電池用の高分子電解質膜／電極接合体は、電極ペーストをスルホン酸基がアルキレンエーテル結合を介して芳香環と結合したポリアリレン系の高分子電解質膜の両側に塗布した後乾燥する工程を有する方法、或いは、電極ペーストを電子伝導性を有するガス拡散シートに塗布した後乾燥する工程、該拡散シートの塗工面をスルホン酸基がアルキレンエーテル結合を介して芳香環と結合したポリアリレン系の高分子電解質膜の主面の両側に接着する工程を有する方法により製造することが好ましい。
【００２２】
燃料用電池用の高分子電解質膜／電極接合体に使用されるガス拡散電極は、必要に応じて撥水剤や結着剤を含むこともできる。
【００２３】
前記の触媒金属としては、水素の酸化反応及び酸素の還元反応を促進する金属であればよく、例えば、白金、金、銀、パラジウム、イリジウム、ロジウム、ルテニウム、鉄、コバルト、ニッケル、クロム、タングステン、マンガン、バナジウム、あるいはそれらの合金が挙げられる。この中でも、特に白金およびその合金が水素の酸化反応及び酸素の還元反応を促進する効果に優れており好ましい。
【００２４】
前記触媒金属の粒径は、１０〜３００オングストロームが好ましい。該触媒金属はカーボン等の担体に分散担持させることにより触媒の使用量を低減できコスト的に有利である。該触媒金属の担持量は高分子電解質膜／電極接合体（ガス拡散電極）が成形された状態で０．０１〜１０ｍｇ／ｃｍ2 が好ましい。
【００２５】
触媒金属の微粒子を担持する導電材としては、電子導伝性物質であれば特に限定はなく、例えば各種金属や炭素材料、導電性高分子等が挙げられる。この中でも、炭素材料が導電性及び機械強度の付与効果に優れており好ましい。
【００２６】
該炭素材料としては、例えば、ファーネスブラック、チャンネルブラック、およびアセチレンブラック等のカーボンブラック、活性炭、黒鉛等が挙げられ、これらは単独あるいは混合して使用される。
【００２７】
また、上記結着剤としては、本発明の電極触媒被覆用溶液を用いることが界面接着性付与から好ましいが、公知の各種バインダー樹脂も使用できる。例えば、撥水性を有し、特に耐熱性、耐酸化性の優れた、例えばポリテトラフロロエチレン、テトラフロロエチレン−パーフロロアルキルビニルエーテル共重合体、およびテトラフロロエチレン−ヘキサフロロプロピレン共重合体等の含ふっ素樹脂がより好ましい。また、上記撥水剤としては、例えばふっ素化カーボン等が使用される。
【００２８】
燃料用電池用の電解質膜と電極の接合法については、公知の方法を用いることができる。例えば、白金触媒紛を担持したカーボンをポリテトラフルオロエチレン懸濁液と混ぜ、カーボンペーパーに塗布、熱処理して触媒層を形成する。次いで、電解質膜と同一の電解質溶液を前記触媒層に塗布し、前記電解質膜とホットプレスで一体化する方法がある。また、電解質溶液を予め白金触媒紛にコーテイングする方法、触媒ペーストを電解質膜に塗布する方法、電解質膜に電極を無電解鍍金する方法、電解質膜に白金族の金属錯イオンを吸着させた後還元する方法等がある。
【００２９】
本発明においては、例えば、電極触媒担持カーボンに共重合体を含む高分子電解質溶液（電極触媒被覆用溶液）を添加し、均一に分散させて触媒ペーストを作製した後、該触媒ペーストを燃料電池用高分子電解質の両側に塗布し、乾燥することが好ましい。そして、前記電極触媒が、白金族金属又はその合金であることが好ましい。
【００３０】
本発明において、上記のイオン交換樹脂を電解質膜に用いて各種形態の燃料電池を提供できる。例えば、電解質膜の主面の片面が酸素極、他の片面が水素極で挟持された前記の高分子電解質膜／電極接合体の酸素極側及び水素極側に夫々別個にガス拡散シートが密着して設けられ、該ガス拡散シートの外側表面に前記酸素極及び前記水素極へのガス供給通路を有する導電性セパレータからなる固体高分子型燃料電池単セルを形成することができる。
【００３１】
また、ケース内に、上記の燃料電池本体と、該燃料電池本体に供給する水素を貯蔵する水素ボンベを有するポータブル電源を提供できる。
更に、燃料ガスを水素を含むアノードガスに改質する改質器と、前記アノードガスと酸素を含むカソードガスとから発電する燃料電池と、改質器をでた高温のアノードガスと改質器に供給する低温の燃料ガスとの間で熱を交換する熱交換器とを備える燃料電池発電装置を提供できる。
【００３２】
【実施例】
以下、本発明を実施例により説明する。本発明に記載の各特性の測定方法は次のとおりである。
（１）イオン交換基当量重量
IN-H２SO４水溶液で酸型にした測定対象物のスルホアルキル化ポリマーを密閉型のガラス容器中に精秤a（ｇ）し、これに過剰量の塩化カルシウム水溶液を添加して１０時間撹拌した。該反応系内に発生した塩化水素を０．１Nの水酸化ナトリウム標準水溶液（力価f）にて、指示薬にフェノールフタレインを用いて滴定b（ｍｌ）した。イオン交換基当量重量（ｇ／mol）は下式より求めた。
イオン交換基当量重量＝（１０００×a  ）／（０．１×  b  ×  f  ）
（２）燃料電池単セルの出力性能評価
電極を接合した電解質を評価セルに組み込み、燃料電池の出力性能を評価した。反応ガスには、水素／酸素を用い、共に１気圧の圧力にて、水バブラーを通して加湿した後、評価セルに供給した。ガス流量は水素６０ｍｌ／min.、酸素４０ｍｌ／min.、セル温度は７０℃とした。電池出力性能はH２０１B充放電装置（北斗電工株式会社製）により評価した。
【００３３】
［実施例１］
（１）1,4-ジ（スルホブトキシ）ベンゼンナトリウムの製造
ハイドロキノンのエタノール溶液に水酸化ナトリウムのエタノール溶液を攪拌しながら滴下する。この反応溶液にブタンサルトンを滴下し、滴下終了後８０℃で、３時間加熱反応させた。前記で得られた反応溶液を冷却後、析出物を濾別し、この析出物を水より再結晶することで乳白色針状結晶の生成物を得た。
得られた生成物の１Ｈ−ＮＭＲ及び赤外線吸収（ＩＲ）スペクトルを測定した結果、1,4-ジ（スルホブトキシ）ベンゼンナトリウムであることを確認した。
ＩＲ  (hν)  ：  3025、2945、2875、1600、1055
1Ｈ-ＮＭＲ  δ（ppm）：  0.92、1.42、1.65、3.87、6.81
【００３４】
（２）1-メトキシ-4-スルホプロポキシベンゼンナトリウムの製造
前記（１）と同様に４−メトキシフェノールとブタンサルトンから目的物を合成した。水より再結晶することで乳白色針状結晶の生成物を得た。得られた生成物の１Ｈ−ＮＭＲ及び赤外線吸収（ＩＲ）スペクトルを測定した結果、1-メトキシ-4-スルホブトキシベンゼンナトリウムであることを確認した。
ＩＲ  (hν)  ：  3030、2940、2880、1600、1250、1055
1Ｈ-ＮＭＲ  δ（ppm）：0.92、1.42、1.65、3.80、3.87、6.81
【００３５】
（３）1,4-ジ（ブトキシ）ベンゼンの製造
Macromolecules,１９９２ ,vol.２５,５１２５に記載の方法でハイドロキノンと１−ブロモブタンから目的物を合成した。得られた生成物の１Ｈ−ＮＭＲ及び赤外線吸収（ＩＲ）スペクトルを測定した結果、1,4-ジ（ブトキシ）ベンゼンであることを確認した。
ＩＲ  (hν)  ：  3030、2940、2880、1600、1250、1055
1Ｈ-ＮＭＲ  δ（ppm）：  0.96、1.49、1.73、3.90、6.82
【００３６】
（４）ポリフェニレン共重合体の製造
上記の1,4-ジ（スルホブトキシ）ベンゼナトリウムと1-メトキシ-4-スルホブトキシベンゼンナトリウム及び1,4-ジ（ブトキシ）ベンゼンを２０：１０：７０の割合で配合し、無水塩化第II鉄を酸化剤としニトロベンゼン中で重合反応した（Macromolecules,１９９２ ,vol.２５,５１２５に記載の方法）。前記の反応溶液を５％塩酸―メタノールに投じ、析出した沈澱を濾別する。次いで、該沈殿物をミキサーによる脱イオン水洗浄と吸引濾過による回収操作を濾液が中性になるまで繰り返した後、１２０℃で１０時間、減圧乾燥してポリマーを得た。該ポリマーのイオン交換基当量重量は６８０ｇ／molであった。また、本発明の式（Ｉ）、（II）、（III）で表される繰り返し構造単位の比が２０：１０：７０となる仕込みどおりの組成比の共重合体が得られていることを１Ｈ−ＮＭＲにより確認した。
1Ｈ-ＮＭＲ  δ（ppm）：  0.9、1.4、1.7、3.8、3.9、6.8
該ポリマーの重量平均分子量（ＧＰＣより求めたポリスチレン換算値）は３２，０００であった。ＧＰＣ（ゲルパメーションクロマトグラフ）の測定条件は、以下のとおりである。
ＧＰＣ装置：  東ソー株式会社製  HLC-8220GPC
カラム    ：  東ソー株式会社製  TSKgel SuperAWM-H ×２本
溶離液    ：  ＮＭＰ（１０ｍ mol／Ｌ臭化リチウム添加）
【００３７】
（５）電解質膜の作製
前記（４）で得たポリフェニレン共重合体をN,N−ジメチルホルムアミドに溶解して２０重量％の溶液を作製した。該溶液をガラス基板上に流延塗布した後、８０℃、減圧状態で１時間、次いで１５０℃で３時間乾燥して溶媒を除去して電解質膜（I）を作成した。得られた電解質膜（I）の膜厚は３２μm、イオン導電率は０．０２７ｓ／ｃｍであった。
図２に作成した電解質膜（Ｉ）のイオン交換基当量重量とイオン伝導率の関係を示す。
前記の電解質膜（I）とイオン交換水２０ミリリットル（ｍｌ）を内面テフロンコーテングのＳＵＳ製密閉容器に採取し、１２０℃で２週間保持した。その結果、２週間保持した後の電解質膜（I）のイオン導電率は初期値と殆ど変わらず、膜の状態も正常であった。
【００３８】
（６）電極ペースト及び膜／電極接合体の作製
４０重量％の白金担持カーボンに、前記（４）で得たポリフェニレン共重合体をイソプルパノール／水（80：20）の混合溶媒に溶解して５重量％の溶液を作製した。該溶液を白金触媒と高分子電解質との重量比が２：１となるように添加し、均一に分散させて電極ペースト（Ｉ）を調整した。該電極ペースト（I）を前記（５）で得られた電解質膜（I）の両側に塗布した後、乾燥させて白金担持量０．２５ｍｇ／ｃｍ2の膜／電極接合体（I）を作製した。
【００３９】
（７）燃料電池単セルの耐久性試験
前記の膜／電極接合体（I）を沸騰した脱イオン水中に２時間浸漬することにより吸水させた。得られた膜／電極接合体を、図１に示す固体高分子型燃料電池単セルに組みこみ、燃料電池の出力性能を評価した．
図１に示す固体高分子型燃料電池単セルは、電解質膜１、酸素極２及び水素極３からなる実施例1の膜／電極接合体４の両電極に薄いカーボンペーパーのガス拡散電極５を密着させて、その両側から極室分離と電極へのガス供給通路の役割を兼ねた導電性のセパレータ６からなる構成である。
図３に燃料電池の出力性能を評価した結果を示す。
図４に前記固体高分子型燃料電池単セルを電流密度３００mA／cm2の条件で長時間稼動試験を行った結果を示す。
【００４０】
上記の構造式（I）、（II）及び（III）で表される繰り返し構造単位の中の少なくとも２つを含む共重合体からなるイオン交換性樹脂は、耐酸性及び耐高温性等の耐久性に優れ、低コスト化が可能である。この為にそれを用いて高性能で高信頼性の高分子電解質、固体高分子電解質膜、高分子電解質膜／電極接合体、及び燃料電池を提供できる。更に、本発明のイオン交換樹脂は水、ハロゲン化水素酸及び食塩の電気分解、或いは酸素濃縮器、湿度センサ、ガスセンサ等の電解質膜等に適用できる。
【００４１】
［実施例２］
（１）ポリフェニレン共重合体の製造
1,4-ジ（スルホブトキシ）ベンゼンナトリウムと1-メトキシ-4-スルホブトキシベンゼンナトリウムと1,4-ジ（ブトキシ）ベンゼンを１５：１０：７５の割合で配合し、実施例１（４）と同じ方法でポリフェニレン共重合体を製造した。
得られたポリマーのイオン交換基当量重量は８３０ｇ／molであった。
本発明の式（Ｉ）、（II）、（III）で表される繰り返し構造単位の比が１５：１０：７５となる仕込みどおりの組成比の共重合体が得られていることを１Ｈ−ＮＭＲにより確認した。
1Ｈ-ＮＭＲ  δ（ppm）：  0.9、1.4、1.7、3.8、3.9、6.8
該ポリマーの重量平均分子量（ＧＰＣより求めたポリスチレン換算値）は３３，０００であった。
【００４２】
（２）電解質膜の作製
前記（１）で得たポリフェニレン共重合体を実施例１（５）に記載の内容と同じ方法で電解質膜（II）を作成した。得られた電解質膜（II）の膜厚は３０μm、イオン導電率は０．０２０ S／ｃｍであった。
図２に作成した電解質膜（II）のイオン交換基当量重量とイオン伝導率の関係を示す。
前記の電解質膜（II）とイオン交換水２０ｍｌを内面テフロンコーテングのＳＵＳ製密閉容器に採取し、１２０℃で２週間保持した。その結果、電解質膜（II）のイオン導電率は初期値と殆ど変わらず、膜の状態も正常であった。
【００４３】
（３）電極ペースト及び膜／電極接合体の作製
前記（１）のポリフェニレン共重合体を用いて実施例１（６）に記載の内容と同じ方法で電極ペースト（II）を調整した。該電極ペースト（II）を前記（２）で得た電解質膜（II）の両側に塗布した後、乾燥させて白金担持量０．２５ｍｇ／ｃｍ2の膜／電極接合体（II）を作製した。
【００４４】
（４）燃料電池単セルの耐久性試験
前記膜／電極接合体（II）を沸騰した脱イオン水中に２時間浸漬することにより吸水させた。得られた膜／電極接合体を評価セルに組みこみ、燃料電池の出力性能を評価した。図３に結果を示す。
前記固体高分子型燃料電池単セルを電流密度３００mA／cm2の条件で長時間稼動試験を行った。その結果を図４に示す。
【００４５】
［実施例３］
（１）ポリフェニレン共重合体の製造
実施例１（４）と同様に1,4-ジ（スルホブトキシ）ベンゼンナトリウムと1-メトキシ-4-スルホブトキシベンゼンナトリウムと1,4-ジ（ブトキシ）ベンゼンを１０：１０：８０の割合で配合し、実施例１（４）と同じ方法でポリフェニレン共重合体を製造した。該ポリマーのイオン交換基当量重量は１０６０ｇ／molであった。
本発明の式（Ｉ）、（II）、（III）で表される繰り返し構造単位の比が１０：１０：８０となる仕込みどおりの組成比の共重合体が得られていることを１Ｈ−ＮＭＲにより確認した。
1Ｈ-ＮＭＲ  δ（ppm）：  0.9、1.4、1.7、3.8、3.9、6.8
該ポリマーの重量平均分子量（ＧＰＣより求めたポリスチレン換算値）は３１，０００であった。
【００４６】
（２）電解質膜の作製
前記（１）で得られた共合体を用いて、実施例１の（５）と同じ方法で電解質膜（III）を作成した。得られた電解質膜（III）の膜厚は３１μm、イオン導電率は０．０１７ S／ｃｍであった。
図２に作成した電解質膜（III）のイオン交換基当量重量とイオン伝導率の関係を示す。
前記の電解質膜（III）とイオン交換水２０ｍｌを内面テフロンコーテングのＳＵＳ製密閉容器に採取し、１２０℃で２週間保持した。その結果、電解質膜（II）のイオン導電率は初期値と殆ど変わらず、膜の状態も正常であった。
【００４７】
（３）電極ペースト及び膜／電極接合体の作製
前記（１）で得た共重合体を用いて実施例１（６）に記載の内容と同じ方法で電極ペースト（III）を調整した。該電極ペーストIIIを前記（２）で得られた電解質膜（III）の両側に塗布した後、乾燥させて白金担持量０．２５ｍｇ／cm2の膜／電極接合体（III）を作製した。
【００４８】
（４）燃料電池単セルの耐久性試験
前記膜／電極接合体（III）を沸騰した脱イオン水中に２時間浸漬することにより吸水させた。得られた膜／電極接合体を評価セルに組みこみ、燃料電池出力性能を評価した。結果を図３に示す。前記固体高分子型燃料電池単セルを電流密度３００mA／ｃｍ2の条件で長時間稼動試験を行った。その結果を図４に示す。
【００４９】
［実施例４］
（１）ポリフェニレン共重合体の製造
実施例１（４）と同様に1,4-ジ（スルホブトキシ）ベンゼンナトリウムと1-メトキシ-4-スルホブトキシベンゼンナトリウムと1,4-ジ（ブトキシ）ベンゼンを１０：５：８５の割合で配合し、実施例１（４）と同じ方法でポリフェニレン共重合体を製造した。
該ポリマーのイオン交換基当量重量は１４１０g／molであった。
本発明の式（Ｉ）、（II）、（III）で表される繰り返し構造単位の比が１０：５：８５となる仕込みどおりの組成比の共重合体が得られていることを１Ｈ−ＮＭＲにより確認した。
1Ｈ-ＮＭＲ  δ（ppm）：  0.9、1.4、1.7、3.8、3.9、6.8
該ポリマーの重量平均分子量（ＧＰＣより求めたポリスチレン換算値）は３４，０００であった。
【００５０】
（２）電解質膜の作製
前記（１）で得られた共重合体を用いて実施例１（５）と同じ方法での電解質膜（IV）を作成した。得られた電解質膜（IV）の膜厚は３０μm、イオン導電率は０．０１４ S／cmであった。
図２に作成した電解質膜（IV）のイオン交換基当量重量と、イオン伝導率の関係を示す。
内面をテフロンコーテングしたＳＵＳ製密閉容器に得られた前記電解質膜（IV）とイオン交換水２０ミリリットルを入れ、１２０℃に２週間保持した。その結果、前記電解質膜（IV）のイオン導電率は初期と変わらず、膜の状態も正常であった。
【００５１】
（３）電極ペースト及び膜／電極接合体の作製
前記（１）で得たポリフェニレン共重合体を用いて、実施例１の（６）に記載の内容と同じ方法で電極ペースト（IV）を調整した。
該電極ペースト（IV）を前記（２）で得られた電解質膜（IV）の両側に塗布した後、乾燥させて白金担持量０．２５mg／cm2の膜／電極接合体（IV）を作製した。
【００５２】
（４）燃料電池単セルの耐久性試験
前記膜／電極接合体（IV）を沸騰した脱イオン水中に２時間浸漬することにより吸水させた。得られた膜／電極接合体を評価セルに組みこみ、燃料電池出力性能を評価した。図３に結果を示す。前記固体高分子型燃料電池単セルを電流密度３００mA／cm2の条件で長時間稼動試験を行った。その結果を図４に示す。
【００５３】
［実施例５］
（１）ポリフェニレン共重合体の製造
実施例１（４）と同様に1,4-ジ（スルホプロポキシ）ベンゼンナトリウムと1-メトキシ-4-スルホプロポキシベンゼンナトリウムと1,4-ジ（ブトキシ）ベンゼンを０：１０：９０の割合で配合し、実施例１（４）と同じ方法でポリフェニレン共重合体を製造した。該ポリマーのイオン交換基当量重量は２２３０ｇ／molであった。
本発明の式（Ｉ）、（II）、（III）で表される繰り返し構造単位の比が０：１０：９０となる仕込みどおりの組成比の共重合体が得られていることを１Ｈ−ＮＭＲにより確認した。
1Ｈ-ＮＭＲ  δ（ppm）：  0.9、1.4、1.7、3.8、3.9、6.8
該ポリマーの重量平均分子量（ＧＰＣより求めたポリスチレン換算値）は３２，０００であった。
【００５４】
（２）電解質膜の作製
前記（１）で得られた共重合体を用いて、実施例１の（５）と同じ方法で電解質膜（V）を作製した。得られた電解質膜（V）の膜厚は３０μm、イオン導電率は０．０１０ S／ｃｍであった。
図２に作成した電解質膜（V）のイオン交換基当量重量と、イオン伝導率の関係を示す。
前記の電解質膜（V）とイオン交換水２０ｍｌを内面テフロンコーテングのＳＵＳ製密閉容器に採取し、１２０℃で２週間保持した。その結果、電解質膜（V）のイオン導電率は初期値と殆ど変わらず、膜の状態も正常であった。
【００５５】
（３）電極ペースト及び膜／電極接合体の作製
前記（１）で得られた共重合体を用いて実施例１の（６）に記載の内容と同じ方法で電極ペースト（V）を調整した。該電極ペースト（V）を前記（２）で得られた電解質膜（V）の両側に塗布した後、乾燥させて白金担持量０．２５ｍｇ／ｃｍ2の膜／電極接合体（V）を作製した。
【００５６】
（４）燃料電池単セルの耐久性試験
前記膜／電極接合体Vを沸騰した脱イオン水中に2時間浸漬することにより吸水させた。得られた膜／電極接合体を評価セルに組みこみ、燃料電池出力性能を評価した結果を図３に示す。前記固体高分子型燃料電池単セルを電流密度300mA/cm2の条件で長時間稼動試験を行った。その結果を図４に示す。
【００５７】
［実施例６］
（１）ポリ（２，６−ジヒドロキシ−１，５−ナフチレン）の製造
反応溶媒として予め脱気した酢酸エチルを用い、２，６−ジヒドロキシナフタレン１等量に対し２．０１当量のベンジルアミンを加え、窒素気流中で２時間加熱還流した。前記の反応溶液を冷却放置すると、２，６−ジヒドロキシナフタレン−ベンジルアミン塩の結晶が析出する。該結晶を濾別し、室温で一晩減圧乾燥した。得られた反応物は１Ｈ−ＮＭＲの測定結果より、ポリ（２，６−ジヒドロキシ−１，５−ナフチレン）が選択的に得られていることを確認した。
更に、前記の２，６−ジヒドロキシナフタレン−ベンジルアミン塩１等量に対し、３当量の塩化鉄六水和物を加え、乾燥窒素中メノウ鉢中で撹拌し、室温で２４時間そのまま放置する。前記で得られた反応物を５％塩酸メタノールに投じ撹拌した後、沈殿を濾別し、該沈澱をミキサーによる脱イオン水洗浄と吸引濾過による回収操作を濾液が中性になるまで繰り返した後、１２０℃で一晩減圧乾燥した。得られたポリマーの重量平均分子量（ＧＰＣより求めたポリスチレン換算値）は２６，０００であった。
【００５８】
（２）ポリ（２，６−ジヒドロキシ−１，５−ナフチレン）のスルホブトキシ化反応溶媒としてN,N−ジメチルホルムアミドを用い、ポリ（２，６−ジヒドロキシ−１，５−ナフチレン）、１−ブロモブタンブタンサルトン、水酸化ナトリウムを６０mmol：１００mmol：２０mmol：１２５mmolの割合で反応させて調製した。これを８０℃で６時間撹拌して前記ポリ（２，６−ジヒドロキシ−１，５−ナフチレン）をスルホブチル化した。前記の反応溶液をゆっくりと脱イオン水に投じポリマーを析出させた後、前記析出物を濾別し回収した。次いで、該析出物を１N塩酸水溶液に加えて酸処理した後、濾別し、ミキサーによる脱イオン水洗浄と吸引濾過による回収操作を、濾液が中性になるまで繰り返した後、１２０℃で一晩減圧乾燥した。１Ｈ−ＮＭＲの測定結果より、ポリ（２，６−ジヒドロキシ−１，５−ナフチレン）のスルホブトキシ化が選択的かつ定量的になされていることを確認した。該ポリマーのイオン交換基当量重量は８９０g/molであった。
【００５９】
（３）電解質膜の作製
前記（２）で得られた生成物を用いて、実施例１の（５）と同じ方法で電解質膜（VI）を作製した。得られた電解質膜（VI）の膜厚は３２μm、イオン導電率は０．０１７ S／ｃｍであった。
図２に作成した電解質膜（VI）のイオン交換基当量重量と、イオン伝導率の関係を示す。
前記の電解質膜（VI）とイオン交換水２０ｍｌを内面テフロンコーテングのＳＵＳ製密閉容器に採取し、１２０℃で２週間保持した。その結果、電解質膜（VI）のイオン導電率は初期値と殆ど変わらず、膜の状態も正常であった。
【００６０】
（４）電極ペースト及び膜／電極接合体の作製
４０重量％の白金担持カーボンに、前記（２）で得たポリマーの５重量％濃度のイソプルパノール/水（80：20）の混合溶液を、白金触媒と高分子電解質との重量比が２：１となるように添加し、均一に分散させて電極ペースト（VI）を調整した。この電極ペースト（VI）を前記（３）で得られた電解質膜（VI）の両側に塗布した後、乾燥させて白金担持量０．２５ｍｇ／ｃｍ2の膜／電極接合体（VI）を作製した。
【００６１】
（５）燃料電池単セルの耐久性試験
前記膜／電極接合体（VI）を沸騰した脱イオン水中に2時間浸漬することにより吸水させた。得られた膜／電極接合体を評価セルに組みこみ、燃料電池出力性能を評価した結果を図３に示す。固体高分子型燃料電池単セルを電流密度３００mA／ｃｍ2の条件で長時間稼動試験を行った。その結果を図４に示す。
【００６２】
［実施例７］
（１）４，４’−ジスルホブトキシビフェニルナトリウムの製造
実施例１の（１）と同様に反応溶媒としてエタノールを用い、４，４’−ジヒドロキシビフェニル、ブタンサルトン、水酸化ナトリウムを１：２．１：２．２の割合で反応させることにより調製した。反応条件は８０℃で６時間加熱還流した。前記で得られた反応溶液を冷却後、沈殿を濾別し、前記沈殿を水より再結晶することで乳白色結晶を得た。上記の方法により、４，４’−ジスルホブトキシビフェニルナトリウムが得られた。
【００６３】
（２）４，４’−ジブトキシビフェニルの製造の製造
（１）と同様に４，４’−ジヒドロキシビフェニル、１−ブロモブタン、炭酸カリウムを１：６：６の割合で反応させることにより調製した。反応条件はアセトンの還流温度で６時間加熱還流した。前記で得られた反応溶液を冷却後、炭酸カリウムを濾別し、濾液を減圧濃縮後水中に投じ、析出した沈殿を３別後エタノールより再結晶することで、４，４’−ジブトキシビフェニルが得られた。
【００６４】
（３）ポリフェニレン共重合体の製造
実施例１（４）と同様に４，４’−ジスルホブトキシビフェニルナトリウムと４，４’−ジブトキシビフェニルを２０：８０の割合で配合し、無水塩化第II鉄を酸化剤としニトロベンゼン中で重合反応した（Macromolecules,１９９２ ,vol.２５,５１２５に記載の方法）。前記の反応溶液を５％塩酸―メタノールに投じ、析出した沈澱を濾別する。次いで、該沈殿物をミキサーによる脱イオン水洗浄と吸引濾過による回収操作を濾液が中性になるまで繰り返した後、１２０℃で１０時間、減圧乾燥してポリマーを得た。該ポリマーのイオン交換基当量重量は８２０ｇ／molであった。
本発明の式（Ｉ）、（III）で表される繰り返し構造単位の比が２０：８０となる仕込みどおりの組成比のポリフェニレン共重合体が得られていることを１Ｈ−ＮＭＲにより確認した。該ポリマーの重量平均分子量（ＧＰＣより求めたポリスチレン換算値）は２２，０００であった。
【００６５】
（４）電解質膜の作製
前記（３）で得られた生成物を用いて、実施例１の（５）と同じ方法で電解質膜（VII）を作成した。得られた電解質膜（VII）の膜厚は２９μm、イオン導電率は０．０２２ S／ｃｍであった。
図２に作成した電解質膜（VII）のイオン交換基当量重量と、イオン伝導率の関係を示す。
前記の電解質膜（VI）とイオン交換水２０ｍｌを内面テフロンコーテングのＳＵＳ製密閉容器に採取し、１２０℃で２週間保持した。その結果、電解質膜（VII）のイオン導電率は初期値と殆ど変わらず、膜の状態も正常であった。
【００６６】
（５）電極ペースト及び膜／電極接合体の作製
４０重量％の白金担持カーボンに、前記（３）の５重量％濃度のイソプルパノール／水（８０：２０）の混合溶液を、白金触媒と高分子電解質との重量比が２：１となるように添加し、均一に分散させて電極ペースト（VII）を調整した。該電極ペースト（VII）を前記（４）で得られた電解質膜（VII）の両側に塗布した後、乾燥させて白金担持量０．２５ｍｇ／ｃｍ2の膜／電極接合体（VII）を作製した。
【００６７】
（６）燃料電池単セルの耐久性試験
前記膜／電極接合体（VII）を沸騰した脱イオン水中に２時間浸漬することにより吸水させた。得られた膜／電極接合体を評価セルに組みこみ、燃料電池出力性能を評価した結果を図３に示す。固体高分子型燃料電池単セルを電流密度３００mA／ｃｍ2の条件で長時間稼動試験を行った。その結果を図４に示す。
【００６８】
［比較例１］
（１）ポリフェニレン共重合体の製造
実施例１（４）と同様に1,4-ジ（スルホブトキシ）ベンゼンナトリウムと1-メトキシ-4-スルホブトキシベンゼンナトリウムと1,4-ジ（ブトキシ）ベンゼンを２０：３０：５０の割合で配合した他は、実施例１の（４）に記載した同じ条件で重合した。得られたポリマーのイオン交換基当量重量は４１０ｇ／molであった。
本発明の式（Ｉ）、（II）、（III）で表される繰り返し構造単位の比が２０：３０：５０となる仕込みどおりの組成比のポリフェニレン共重合体が得られていることを１Ｈ−ＮＭＲにより確認した。該ポリマーの重量平均分子量（ＧＰＣより求めたポリスチレン換算値）は３１，０００であった。
【００６９】
（２）電解質膜の作製
前記（１）で得られた生成物を用いて、実施例１の（５）と同じ方法で電解質膜（I'）を作成した。得られた電解質膜（I'）の膜厚は３０μm、イオン導電率は０．０５４ S／ｃｍであった。
図２に作成した電解質膜（I’）のイオン交換基当量重量と、イオン伝導率の関係を示す。
前記の電解質膜（I'）とイオン交換水２０ｍｌを内面テフロンコーテングのＳＵＳ製密閉容器に採取し、１２０℃で２週間保持した。その結果、電解質膜（I'）は激しく膨潤し変形していた。
【００７０】
［比較例２］
（１）ポリフェニレン共重合体の製造
実施例１（４）と同様に1,4-ジ（スルホブトキシ）ベンゼンナトリウムと1-メトキシ-4-スルホブトキシベンゼンナトリウムと1,4-ジ（ブトキシ）ベンゼンを８：０：９２の割合で配合し、重合した。得られたポリマーのイオン交換基当量重量は２６６０ｇ／molであった。
本発明の式（Ｉ）、（II）、（III）で表される繰り返し構造単位の比が８：０：９２となる仕込みどおりの組成比の共重合体が得られていることを１Ｈ−ＮＭＲにより確認した。該ポリマーの重量平均分子量（ＧＰＣより求めたポリスチレン換算値）は３０，０００であった。
【００７１】
（２）電解質膜の作製
前記（１）で得られた生成物を用いて、実施例１の（５）と同じ方法で電解質膜（II'）を作成した。得られた電解質膜（II'）の膜厚は３３μm、イオン導電率は０．００４ S／ｃｍであった。
図２に作成した電解質膜（II’）のイオン交換基当量重量と、イオン伝導率の関係を示す。
前記の電解質膜（II'）とイオン交換水２０ｍｌを内面テフロンコーテングのＳＵＳ製密閉容器に採取し、１２０℃で２週間保持した。その結果、電解質膜（II'）のイオン伝導率は初期と変わらず、膜の状態も正常であった。
【００７２】
（３）電極ペースト及び膜／電極接合体の作製
４０重量％の白金担持カーボンに、前記（１）の５重量％濃度のイソプルパノール/水（80：20）の混合溶液を、白金触媒と高分子電解質との重量比が２：１となるように添加し、均一に分散させて電極ペースト（II'）を調整した。
該電極ペーストII'を前記（２）で得られた電解質膜（II'）の両側に塗布した後、乾燥させて白金担持量０．２５ｍｇ／ｃｍ2の膜／電極接合体（II'）を作製した。
【００７３】
（４）燃料電池単セルの耐久性試験
前記膜／電極接合体（II'）を沸騰した脱イオン水中に2時間浸漬することにより吸水させた。得られた膜／電極接合体を評価セルに組みこみ、燃料電池出力性能を評価した結果を図３に示す。前記固体高分子型燃料電池単セルを電流密度３００ｍA／ｃｍ2の条件で長時間稼動試験を行った。その結果を図４に示す。
【００７４】
［比較例３］
（１）ポリフェニレン共重合体の製造
実施例１（４）と同様に1,4-ジ（スルホブトキシ）ベンゼンと1-メトキシ-4-スルホブトキシベンゼンと1,4-ジ（ブトキシ）ベンゼンを３０：２０：５０の割合で配合した他は、実施例７（３）に記載した同じ条件で重合した。得られたポリマーを脱イオン水に投じてもポリマーは析出せず該ポリマーは水溶性であった。
【００７５】
［比較例４］
（１）電解質膜の作製
ナフィオン膜を電解質膜として用い、燃料電池出力性能を評価した。ナフィオン膜は、１００℃の５％過酸化水素水中で３０分、続いて１００℃の５％希硫酸中で３０分浸漬した後１００ ℃の脱イオン水で洗浄した。
内面をテフロンコーテングしたＳＵＳ製密閉容器に、前記電解質膜とイオン交換水２０ｍｌを加え、１２０℃で２週間保持した。その結果、前記電解質膜のイオン導電率は初期と変わらず、膜は膨潤変形した。
【００７６】
（２）電極ペースト及び膜／電極接合体の作製
４０重量％の白金担持カーボンに、ナフィオンの５重量％濃度のイソプルパノール/水（80：20）の混合溶液を、白金触媒と高分子電解質との重量比が２：１となるように添加し、均一に分散させて電極ペースト（IV'）を調整した。該電極ペースト（IV'）を前記（１）で得られたナフィオン膜の電解質膜の両側に塗布した後、乾燥させて白金担持量０．２５ｍｇ／ｃｍ2の膜／電極接合体（IV'）を作製した。
【００７７】
（３）燃料電池単セルの耐久性試験
前記膜／電極接合体（IV'）を沸騰した脱イオン水中に2時間浸漬することにより吸水させた。得られた膜／電極接合体を評価セルに組みこみ、燃料電池出力性能を評価した。図３に結果を示す。前記固体高分子型燃料電池単セルを電流密度３００mA／ｃｍ2の条件で長時間稼動試験を行った。その結果を図４に示す。
【００７８】
【発明の効果】
本発明の芳香族炭化水素系イオン交換樹脂、及びそれを用いた電解質は従来のパーフロロスルホン酸系ポリマーに比べて製造が容易で安価であり、実用上十分な耐酸性、耐高温性を有する。また、本発明の電解質を用いることにより、高性能、高信頼性及びコスト低減効果の大きい電解質膜、電極被覆用溶液、膜／電極接合体、燃料電池を提供できる。
【図面の簡単な説明】
【図１】本発明に係る固体高分子型燃料電池用電池単セルの構造を示す。
【図２】本発明に係る高分子電解質膜のイオン交換基当量重量とイオン伝導率の関係を示す。
【図３】本発明に係る固体高分子型燃料電池用電池単セルの出力性能評価結果を示す。
【図４】本発明に係る固体高分子型燃料電池用電池単セルの耐久性試験結果を示す。
【符号の説明】
１…高分子電解質膜、２…空気極、３…酸素極、４…高分子電解質膜／電極接合体、５…ガス拡散層、６…セパレータ、７…加湿酸素、８…残留酸素、９…加湿水素、１０…残留水素。
【図１】
0003737751.tif 000006
【図２】
0003737751.tif 000007
【図３】
0003737751.tif 000008
【図４】
0003737751.tif 000009